(57)【要約】【課題】  本発明は、短時間でＰＥＢを行うことができ、それによりスループットの向上や、酸拡散距離を短くすることができることによる解像性の向上が達成できるパターン形成方法を提供することを目的とする。【解決手段】  被加工基板上に波長６００〜２０００ｎｍの範囲の光を吸収する下層膜を形成し、該下層膜上にフォトレジスト膜を形成し、該フォトレジスト膜を露光した後、波長６００〜２０００ｎｍの光を照射して加熱することでポストエクスポジュアーベーク（ＰＥＢ）を行い、その後現像によってパターンを形成することを特徴とするパターン形成方法。【選択図】  図１
2013003167.tif 000002
【特許請求の範囲】
【請求項１】
被加工基板上に波長６００〜２０００ｎｍの範囲の光を吸収する下層膜を形成し、該下層膜上にフォトレジスト膜を形成し、該フォトレジスト膜を露光した後、波長６００〜２０００ｎｍの光を照射して加熱することでポストエクスポジュアーベーク（ＰＥＢ）を行い、その後現像によってパターンを形成することを特徴とするパターン形成方法。
【請求項２】
前記下層膜として、シアニン系化合物、フタロシアニン系化合物、ジイモニウム塩系化合物、及びアミニウム塩系化合物のうち少なくとも一つを含む下層膜を形成することを特徴とする請求項１に記載のパターン形成方法。
【請求項３】
前記被加工基板上に下層膜材料をスピンコートによって成膜し、その後ベーク中の架橋により固化させて前記下層膜を形成することを特徴とする請求項１又は請求項２に記載のパターン形成方法。
【請求項４】
前記ポストエクスポジュアーベークは、キセノンランプ、ハロゲンランプを用いて前記波長６００〜２０００ｎｍの光を照射して加熱することで行うことを特徴とする請求項１乃至請求項３のいずれか１項に記載のパターン形成方法。
【請求項５】
前記下層膜上に珪素原子を含有する中間層を形成し、該中間層上に前記フォトレジスト膜を形成することを特徴とする請求項１乃至請求項４のいずれか１項に記載のパターン形成方法。
【請求項６】
前記フォトレジスト膜の形成は、露光によって酸を発生させる光酸発生剤を含有している化学増幅型レジスト膜材料を用いて行うことを特徴とする請求項１乃至請求項５のいずれか１項に記載のパターン形成方法。
【請求項７】
前記フォトレジスト膜の形成は、露光によって酸発生剤からスルホン酸、イミド酸、メチド酸から選ばれる１種以上の酸を発生させ、保護基の脱保護反応によって現像液への溶解性が変化する化学増幅型レジスト膜材料を用いて行うことを特徴とする請求項１乃至請求項６のいずれか１項に記載パターン形成方法。
【請求項８】
前記フォトレジスト膜の形成は、ベースポリマーの主鎖に結合した酸発生剤から露光によってスルホン酸を発生させ、保護基の脱保護反応によって現像液への溶解性が変化する化学増幅型レジスト膜材料を用いて行うことを特徴とする請求項１乃至請求項７のいずれか１項に記載パターン形成方法。
【請求項９】
前記フォトレジスト膜の形成は、下記酸不安定基を有する繰り返し単位（ａ１）及び（ａ２）のうち少なくとも１以上の繰り返し単位を有し、重量平均分子量が１，０００〜５００，０００の範囲であり、前記繰返し単位（ａ１）及び（ａ２）の共重合比率が０≦ａ１＜１．０、０≦ａ２＜１．０、かつ０．１≦ａ１＋ａ２＜１．０である高分子化合物をベース樹脂とするレジスト膜材料を用いて行うことを特徴とする請求項１乃至請求項８のいずれか１項に記載パターン形成方法。
【化１】
2013003167.tif 000032
（式中、Ｒ１、Ｒ３は水素原子又はメチル基、Ｒ２、Ｒ６は酸不安定基を表す。Ｒ４は単結合、又は炭素数１〜６の直鎖状若しくは分岐状のアルキレン基であり、カルボニル基、エステル基又はエーテル基を含んでいてもよく、Ｒ５は水素原子、フッ素原子、トリフルオロメチル基、シアノ基、又は炭素数１〜６の直鎖状、分岐状若しくは環状のアルキル基であり、ｐは１又は２であり、ｑは０〜４の整数である。Ｘ１は単結合、エステル基、エーテル基若しくはラクトン環を有する炭素数１〜１２の連結基、フェニレン基、又はナフチレン基である。Ｘ２は単結合、−Ｃ（＝Ｏ）−Ｏ−、又は−Ｃ（＝Ｏ）−ＮＨ−である。Ａｒは水素原子がＲ４、Ｒ５及びＯＲ６により置換されたフェニル基又はナフチル基である。）
【請求項１０】
前記フォトレジスト膜の形成は、前記高分子化合物であって、下記スルホニウム塩の繰り返し単位（ｂ１）、（ｂ２）のうち少なくとも１以上の繰り返し単位を有する高分子化合物をベース樹脂とするレジスト膜材料を用いて行うことを特徴とする請求項９に記載のパターン形成方法。
【化２】
2013003167.tif 000033
（式中、Ｒ７、Ｒ１１は水素原子又はメチル基、Ｒ８、Ｒ９、Ｒ１０、Ｒ１２、Ｒ１３、Ｒ１４は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表し、Ｒ８とＲ９、Ｒ９とＲ１０、Ｒ８とＲ１０がそれぞれ結合して環を形成していても良く、Ｒ１２とＲ１３、Ｒ１２とＲ１４、Ｒ１３とＲ１４がそれぞれ結合して環を形成していても良い。Ｙは単結合、メチレン基、エチレン基、フェニレン基、フッ素化されたフェニレン基、−Ｏ−Ｒ１５−、又は−Ｃ（＝Ｏ）−Ｚ−Ｒ１５−である。前記Ｚは酸素原子又はＮＨ、前記Ｒ１５は炭素数１〜６の直鎖状、分岐状若しくは環状のアルキレン基、アルケニレン基又はフェニレン基であり、カルボニル基、エステル基、エーテル基、ハロゲン原子又はヒドロキシ基を含んでいてもよい。）
【請求項１１】
前記フォトレジスト膜の露光は、電子ビーム、又は波長３〜１５ｎｍの範囲の軟Ｘ線を用いて行うことを特徴とする請求項１乃至請求項１０のいずれか１項に記載のパターン形成方法。
【請求項１２】
前記フォトレジスト膜の露光は電子ビームを用いて行い、かつ前記被加工基板としてマスクブランクを用いることを特徴とする請求項１１に記載のパターン形成方法。
【発明の詳細な説明】
【技術分野】
【０００１】
本発明は、フォトレジスト膜を用いたパターン形成方法に関する。
【背景技術】
【０００２】
半導体およびフォトマスクパターンの微細加工用として化学増幅型レジスト膜が用いられている。化学増幅型レジスト膜は、露光によって酸を発生し、酸触媒による脱保護反応あるいは架橋反応によって現像後にポジ型あるいはネガ型パターンを与えることができる。この酸触媒反応を進行させるためには加熱が必要であり、加熱の方法としてはホットプレート上で被加工基板を加熱する方法が最も簡便で広く用いられている。
【０００３】
しかしながら、パターンの微細化の進行と共に、酸の拡散による解像性の低下が問題になっている。酸の拡散を抑えるために、ＣＯ２レーザーから発せられる赤外線をレジスト膜に当てて短時間で加熱する方法が提案されている（非特許文献１）。この方法では加熱が短時間で済むために、反応に寄与する酸の拡散距離を短くすることができる。また、マスク用基板のような厚い基板を加熱しようとすると長時間のベークが必要となる。そこで、ハロゲンランプを用いてレジスト膜を加熱することが提案されている（特許文献１）。ここでは、ハロゲンランプによる加熱温度を赤外センサーで感知し、温度のコントロールを行っている。
【０００４】
また、近赤外、赤外線吸収剤を添加したフォトレジスト膜に赤外線を照射してベークを行うネガレジストが提案されている（特許文献２）。
【先行技術文献】
【特許文献】
【０００５】
【特許文献１】特開２００１−２７４１０９号
【特許文献２】特開２００１−１３３９６９号
【非特許文献１】Ｐｒｏｃ．  ＳＰＩＥ  Ｖｏｌ．  ７６３９  ｐ７６３９０Ｌ−１  （２０１０）
【発明の概要】
【発明が解決しようとする課題】
【０００６】
しかしながら、近赤外、赤外線の照射によって短時間でベークを行う場合、近赤外、赤外線吸収剤をレジスト膜材料に添加すると解像性が劣化する問題が生じる。また、レジスト膜材料に近赤外、赤外線吸収剤を添加しない場合は、光照射によるレジスト膜温度の上昇速度が遅く酸拡散による解像性の低下が問題となる。膜温度の上昇速度を速くするために光照射エネルギーを高くすることも考えられるが、光照射エネルギーが高すぎると膜内の温度の制御が困難になる。そのため、ポストエクスポジュアーベーク（ＰＥＢ）において短時間で加熱することのできるパターン形成方法が望まれていた。
【０００７】
本発明はこのような問題点に鑑みてなされたものであり、波長６００〜２０００ｎｍの範囲の光を吸収する下層膜を形成し、波長６００〜２０００ｎｍの光照射を行うことによって下層膜を発熱させ、レジスト膜を短時間で加熱することでＰＥＢを行うことができ、それによりスループットの向上や、酸拡散距離を短くすることができることによる解像性の向上が達成できるパターン形成方法を提供することを目的とする。
【課題を解決するための手段】
【０００８】
上記課題を解決するため、本発明では、被加工基板上に波長６００〜２０００ｎｍの範囲の光を吸収する下層膜を形成し、該下層膜上にフォトレジスト膜を形成し、該フォトレジスト膜を露光した後、波長６００〜２０００ｎｍの光を照射して加熱することでポストエクスポジュアーベーク（ＰＥＢ）を行い、その後現像によってパターンを形成することを特徴とするパターン形成方法を提供する。
【０００９】
このように波長６００〜２０００ｎｍの範囲の光を吸収する下層膜を形成し、波長６００〜２０００ｎｍの光を照射してＰＥＢを行うことで、光を吸収する下層膜が発熱してフォトレジスト膜の加熱を短時間で行うことができる。これによってスループットの向上や、酸拡散距離を短くすることができることによる解像性の向上が達成できるパターン形成方法となる。また、本発明のパターン形成方法によれば、マスク基板のような厚い被加工基板上に形成されたフォトレジスト膜であっても短時間で加熱を行うことが可能であり、さらに、通常のレジスト膜材料を用いることができるため特許文献２のようなレジスト膜材料の変更による解像性の劣化も生じない。
【００１０】
また、前記下層膜として、シアニン系化合物、フタロシアニン系化合物、ジイモニウム塩系化合物、及びアミニウム塩系化合物のうち少なくとも一つを含む下層膜を形成することが好ましい。
【００１１】
このような化合物を含むことで波長６００〜２０００ｎｍの範囲の光を一層吸収しやすい下層膜となるため、波長６００〜２０００ｎｍの光を照射して加熱することで、より短時間でＰＥＢを行うことができる。
【００１２】
さらに、前記被加工基板上に下層膜材料をスピンコートによって成膜し、その後ベーク中の架橋により固化させて前記下層膜を形成することが好ましい。
【００１３】
これにより、短時間で容易に下層膜を形成することができる。
【００１４】
また、前記ポストエクスポジュアーベークは、キセノンランプ、ハロゲンランプを用いて前記波長６００〜２０００ｎｍの光を照射して加熱することが好ましい。
【００１５】
このような光源を用いることで、波長６００〜２０００ｎｍの範囲の光を効率よく発生させることができる。
【００１６】
さらに、前記下層膜上に珪素原子を含有する中間層を形成し、該中間層上に前記フォトレジスト膜を形成することが好ましい。
【００１７】
このように中間層を設けることで、３層レジスト法を行うことも可能となる。
【００１８】
また、前記フォトレジスト膜の形成は、露光によって酸を発生させる光酸発生剤を含有している化学増幅型レジスト膜材料、露光によって酸発生剤からスルホン酸、イミド酸、メチド酸から選ばれる１種以上の酸を発生させ、保護基の脱保護反応によって現像液への溶解性が変化する化学増幅型レジスト膜材料、または、ベースポリマーの主鎖に結合した酸発生剤から露光によってスルホン酸を発生させ、保護基の脱保護反応によって現像液への溶解性が変化する化学増幅型レジスト膜材料を用いて行うことが好ましい。
【００１９】
このような化学増幅型レジスト膜材料を用いたフォトレジスト膜であれば、露光によって酸を発生し、その後、ＰＥＢにおける短時間のフォトレジスト膜の加熱により酸触媒反応が進行するので、スループットや、解像性の向上が達成できる。
【００２０】
さらに、前記フォトレジスト膜の形成は、下記酸不安定基を有する繰り返し単位（ａ１）及び（ａ２）のうち少なくとも１以上の繰り返し単位を有し、重量平均分子量が１，０００〜５００，０００の範囲であり、前記繰返し単位（ａ１）及び（ａ２）の共重合比率が０≦ａ１＜１．０、０≦ａ２＜１．０、かつ０．１≦ａ１＋ａ２＜１．０である高分子化合物をベース樹脂とするレジスト膜材料を用いて行うことが好ましい。
【化１】
2013003167.tif 000003
（式中、Ｒ１、Ｒ３は水素原子又はメチル基、Ｒ２、Ｒ６は酸不安定基を表す。Ｒ４は単結合、又は炭素数１〜６の直鎖状若しくは分岐状のアルキレン基であり、カルボニル基、エステル基又はエーテル基を含んでいてもよく、Ｒ５は水素原子、フッ素原子、トリフルオロメチル基、シアノ基、又は炭素数１〜６の直鎖状、分岐状若しくは環状のアルキル基であり、ｐは１又は２であり、ｑは０〜４の整数である。Ｘ１は単結合、エステル基、エーテル基若しくはラクトン環を有する炭素数１〜１２の連結基、フェニレン基、又はナフチレン基である。Ｘ２は単結合、−Ｃ（＝Ｏ）−Ｏ−、又は−Ｃ（＝Ｏ）−ＮＨ−である。Ａｒは水素原子がＲ４、Ｒ５及びＯＲ６により置換されたフェニル基又はナフチル基である。）
【００２１】
このような酸不安定基を有するレジスト膜材料を用いたフォトレジスト膜であれば、ＰＥＢにおける短時間のフォトレジスト膜の加熱により酸触媒反応が好ましく進行するので、スループットや、解像性の向上が達成できる。
【００２２】
また、前記フォトレジスト膜の形成は、前記高分子化合物であって、下記スルホニウム塩の繰り返し単位（ｂ１）、（ｂ２）のうち少なくとも１以上の繰り返し単位を有する高分子化合物をベース樹脂とするレジスト膜材料を用いて行うことが好ましい。
【化２】
2013003167.tif 000004
（式中、Ｒ７、Ｒ１１は水素原子又はメチル基、Ｒ８、Ｒ９、Ｒ１０、Ｒ１２、Ｒ１３、Ｒ１４は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表し、Ｒ８とＲ９、Ｒ９とＲ１０、Ｒ８とＲ１０がそれぞれ結合して環を形成していても良く、Ｒ１２とＲ１３、Ｒ１２とＲ１４、Ｒ１３とＲ１４がそれぞれ結合して環を形成していても良い。Ｙは単結合、メチレン基、エチレン基、フェニレン基、フッ素化されたフェニレン基、−Ｏ−Ｒ１５−、又は−Ｃ（＝Ｏ）−Ｚ−Ｒ１５−である。前記Ｚは酸素原子又はＮＨ、前記Ｒ１５は炭素数１〜６の直鎖状、分岐状若しくは環状のアルキレン基、アルケニレン基又はフェニレン基であり、カルボニル基、エステル基、エーテル基、ハロゲン原子又はヒドロキシ基を含んでいてもよい。）
【００２３】
このように酸発生剤のスルホン酸がベースポリマーの主鎖に結合している繰り返し単位を有する高分子化合物であれば、酸拡散距離を短くする効果を最大限に発揮でき、解像性が一層向上する。
【００２４】
さらに、前記フォトレジスト膜の露光は、電子ビーム、又は波長３〜１５ｎｍの範囲の軟Ｘ線を用いて行うことが好ましい。
【００２５】
このような光で露光することにより、高精度のパターンを形成することができる。
【００２６】
また、前記フォトレジスト膜の露光は電子ビームを用いて行い、かつ前記被加工基板としてマスクブランクを用いることが好ましい。
【００２７】
このような、光で比較的厚いマスクブランクを露光したとしても、本発明により短時間でＰＥＢを行うことができ高精度のパターンを形成することができる。
【発明の効果】
【００２８】
以上説明したように、本発明のパターン形成方法であれば、波長６００〜２０００ｎｍの範囲の光を吸収する下層膜を形成し、波長６００〜２０００ｎｍの光を照射してＰＥＢを行うことで、光を吸収する下層膜が発熱してフォトレジスト膜の加熱を短時間で行うことができ、短時間でＰＥＢを行うことができる。これによってスループットの向上や、酸拡散距離を短くすることができることによる解像性の向上が達成できるパターン形成方法となる。また、本発明のパターン形成方法によれば、マスク基板のような厚い被加工基板上に形成されたフォトレジスト膜であっても短時間で加熱を行うことが可能であり、さらに、通常のレジスト膜材料を用いることができるためレジスト膜材料中に赤外線吸収剤を添加する場合のようなレジスト膜材料の変更による解像性の劣化も生じないパターン形成方法となる。
【図面の簡単な説明】
【００２９】
【図１】本発明のパターン形成方法を示すフロー図である。
【発明を実施するための形態】
【００３０】
以下、添付の図面を参照しながら本発明のパターン形成方法について詳細に説明するが、本発明はこれらに限定されるものではない。
【００３１】
前述のように、ポストエクスポジュアーベーク（ＰＥＢ）において短時間で効率的に加熱することのできるパターン形成方法の開発が望まれていた。
【００３２】
本発明者らは、上記課題を達成するため鋭意検討を重ねた結果、波長６００〜２０００ｎｍの範囲の光を吸収する下層膜を形成し、波長６００〜２０００ｎｍの光を照射することで、光を吸収する下層膜が発熱してフォトレジスト膜の加熱を短時間で行うことができ、マスク基板のような厚い被加工基板上に形成されたレジスト膜においても短時間でＰＥＢを行うことができることを見出し、これによってスループットの向上や、酸拡散距離を短くすることができることによる解像性の向上が達成できることを見出して、本発明を完成させた。以下、本発明について詳細に説明する。
【００３３】
すなわち、本発明は、被加工基板上に波長６００〜２０００ｎｍの範囲の光を吸収する下層膜を形成し、該下層膜上にフォトレジスト膜を形成し、該フォトレジスト膜を露光した後、波長６００〜２０００ｎｍの光を照射して加熱することでポストエクスポジュアーベーク（ＰＥＢ）を行い、その後現像によってパターンを形成することを特徴とするパターン形成方法である。従って、フォトレジスト膜自体には光吸収剤を添加する必要はない。
【００３４】
〔下層膜の形成（図１Ａ）〕
本発明では、被加工基板１０上に波長６００〜２０００ｎｍの範囲の光を吸収する下層膜３１を形成する。この際に、被加工基板１０が被加工層２０を有し、該被加工層２０上に下層膜３１を形成することもできる（図１Ａ）。下層膜の厚さは５〜５００ｎｍの範囲が好ましく用いられる。
【００３５】
被加工基板上に下層膜材料をスピンコートによって成膜し、その後ベーク中の架橋により固化させて前記下層膜を形成することが好ましい。これにより、短時間で容易に下層膜を形成することができる。下層膜材料成膜（塗布）後のベーク温度は１００〜３５０℃の範囲が好ましく用いられる。ベーク温度が高すぎると近赤外線吸収剤が分解してしまい、光照射による加熱の効率が下がる可能性がある。ベーク温度が低すぎると架橋反応が進行しないことによって、その上に珪素含有中間層を塗布したときにミキシングを起こす可能性がある。従って、近赤外線吸収剤が分解せずに且つ架橋反応が進行する温度範囲内に塗布後のベーク温度を設定することが好ましい。
【００３６】
下層膜塗布後のベークを近赤外、赤外線照射による加熱によって行うことができる。この場合、加熱が短時間で行われることにより赤外線吸収剤の熱分解を最小限に抑えることができる。しかしながら、短時間の溶媒の蒸発により突沸が起こり、下層膜にピンホール欠陥が生じないように行うことが好ましい。
【００３７】
本発明のパターン形成方法に用いられる波長６００〜２０００ｎｍの範囲の光を吸収する下層膜として、シアニン系化合物、フタロシアニン系化合物、ジイモニウム塩系化合物、及びアミニウム塩系化合物（以下、近赤外、赤外線吸収剤ともいう。）のうち少なくとも一つを含む下層膜を形成することが好ましい。このような近赤外、赤外線吸収剤を含むことで波長６００〜２０００ｎｍの範囲の光を一層吸収しやすい下層膜となるため、波長６００〜２０００ｎｍの光を照射して加熱することで、より短時間でＰＥＢを行うことができる。
【００３８】
これらの近赤外、赤外線吸収剤の中でも耐熱性と溶媒溶解性の観点からシアニン系化合物が最も好ましく用いられる。シアニン系化合物としては、具体的には特開２００１−１３３９６９号中（００１４）〜（００１９）、特開２００８−２２４９２６号(００２１）〜（００３４）、ジイモニウム系化合物およびアミニウム化合物としては特開２０１１−２５５２号記載の化合物、フタロシアニン系化合物としては、特開２００８−２２４９２６号（００３７）〜（００５１）記載の化合物を用いることができる。
【００３９】
下層膜としては、特許４２２０３６１号、同４２５２８７２号、同４３５５９４３、同４３８８４２９号、同４４６６８５４号記載のフェノール系ベース樹脂と架橋剤、熱酸発生剤、溶媒と前述の近赤外、赤外線吸収剤を混合させたものを用いることができる。
【００４０】
近赤外、赤外線吸収剤の混合比率を高くすると近赤外、赤外線照射による発熱効率が高くなるが、下層膜をマスクにして被加工基板をエッチング加工するときのエッチング耐性が低下する。エッチング耐性と発熱効率とのバランスを取りながら近赤外、赤外線吸収剤の混合比率を最適化する必要があるが、好ましい近赤外、赤外線吸収剤の添加量はベース樹脂１００質量部に対して５〜３００質量部であり、好ましくは１０〜２００質量部である。
【００４１】
その他、本発明のパターン形成方法に用いられる下層膜材料には、有機溶剤、界面活性剤等のその他の成分を含有することができる。
【００４２】
また、下層膜材料に用いられる有機溶剤の具体例としては、特開２００８−１１１１０３号公報の段落（０１４４）〜（０１４５）に記載のシクロヘキサノン、シクロペンタノン、メチル−２−ｎ−アミルケトン、２−ヘプタノン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類及びその混合溶剤が挙げられる。
【００４３】
下層膜材料に用いられる界面活性剤の具体例としては特開２００８−１１１１０３号公報の段落（０１６５）〜（０１６６）に記載のものが挙げられる。
【００４４】
なお、被加工基板１０としては、シリコン基板、マスク基板が一般的に用いられる。また、被加工層２０としては、ＳｉＯ２、ＳｉＮ、ＳｉＯＮ、ＳｉＯＣ、ｐ−Ｓｉ、α−Ｓｉ、ＴｉＮ、ＷＳｉ、ＢＰＳＧ、ＳＯＧ、Ｃｒ、ＣｒＯ、ＣｒＯＮ、ＭｏＳｉ、低誘電膜及びそのエッチングストッパー膜が挙げられる。
【００４５】
〔中間層の形成（図１Ｂ）〕
本発明では、前記下層膜３１上に珪素原子を含有する中間層３２を形成し、該中間層３２上に前記フォトレジスト膜を形成することが好ましい。このように中間層を設けることで、３層レジスト法も行うことができる。
【００４６】
珪素原子を含有する中間層のベーク温度も下層膜内の近赤外、赤外線吸収剤の分解が生じない温度範囲内で行うことが好ましく、１００〜３００℃の範囲が好ましい。また、珪素原子を含有する中間層の膜厚としては２〜８０ｎｍの範囲が好ましく用いられる。
【００４７】
〔フォトレジスト膜の形成（図１Ｃ）〕
本発明では、下層膜３１上にフォトレジスト膜３３を形成する。また、中間層３２を形成したときは、該中間層３２上に前記フォトレジスト膜３３を形成することができる。レジスト膜材料の塗布後、ベークを行いレジスト膜を作製する。レジスト膜材料塗布後のべーク温度は５０〜１５０℃の範囲が好ましく用いられる。また、フォトレジスト膜の膜厚としては膜厚２〜５００ｎｍの範囲が好ましく用いられる。このほか、更にレジスト膜の上に帯電防止膜を作製することもできる。以下、本発明のパターン形成方法において用いることのできるレジスト膜材料について説明するが、本発明はこれに限られず、また一又は二以上のレジスト膜材料を合わせて用いることもできる。
【００４８】
本発明のパターン形成方法に用いられるレジスト膜材料としてはポジ型でもネガ型でも良いが、化学増幅型レジスト膜材料であることが好ましい。化学増幅型レジスト膜材料としては、露光によって酸を発生させる光酸発生剤を含有している化学増幅型レジスト膜材料、露光によって酸発生剤からスルホン酸、イミド酸、メチド酸から選ばれる１種以上の酸を発生させ、保護基の脱保護反応によって現像液への溶解性が変化する化学増幅型レジスト膜材料、または、ベースポリマーの主鎖に結合した酸発生剤から露光によってスルホン酸を発生させ、保護基の脱保護反応によって現像液への溶解性が変化する化学増幅型レジスト膜材料を用いて行うことが好ましい。このような化学増幅型レジスト膜材料を用いたフォトレジスト膜であれば、露光によって酸を発生じ、その後、ＰＥＢにおける短時間のフォトレジスト膜の加熱により酸触媒反応が進行するので、スループットや、解像性の向上が達成できる。
【００４９】
また、ポジ型レジスト膜材料とネガ型レジスト膜材料の中では、下記酸不安定基を有する繰り返し単位（ａ１）及び（ａ２）のうち少なくとも１以上の繰り返し単位を有し、重量平均分子量が１，０００〜５００，０００の範囲であり、前記繰返し単位（ａ１）及び（ａ２）の共重合比率が０≦ａ１＜１．０、０≦ａ２＜１．０、かつ０．１≦ａ１＋ａ２＜１．０である高分子化合物をベース樹脂とするレジスト膜材料（ポジ型レジスト）を好ましく用いることができる。このような酸不安定基を有するレジスト膜材料を用いたフォトレジスト膜であれば、ＰＥＢにおける短時間のフォトレジスト膜の加熱により酸触媒反応が好ましく進行するので、スループットや、解像性の向上が達成できる。
【化３】
2013003167.tif 000005
（式中、Ｒ１、Ｒ３は水素原子又はメチル基、Ｒ２、Ｒ６は酸不安定基を表す。Ｒ４は単結合、又は炭素数１〜６の直鎖状若しくは分岐状のアルキレン基であり、カルボニル基、エステル基又はエーテル基を含んでいてもよく、Ｒ５は水素原子、フッ素原子、トリフルオロメチル基、シアノ基、又は炭素数１〜６の直鎖状、分岐状若しくは環状のアルキル基であり、ｐは１又は２であり、ｑは０〜４の整数である。Ｘ1は単結合、エステル基、エーテル基若しくはラクトン環を有する炭素数１〜１２の連結基、フェニレン基、又はナフチレン基である。Ｘ2は単結合、−Ｃ（＝Ｏ）−Ｏ−、又は−Ｃ（＝Ｏ）−ＮＨ−である。Ａｒは水素原子がＲ４、Ｒ５及びＯＲ６により置換されたフェニル基又はナフチル基である。）
【００５０】
また、化学増幅型レジスト膜材料は、ベースポリマーに光酸発生剤を添加する形態とすることもできるが、本発明のパターン形成方法によって酸拡散距離を短くする効果を最大限に発揮させるには、酸発生剤のスルホン酸が主鎖に結合している構造のものを好ましく用いることができる。例えば、前記繰り返し単位（ａ１）及び（ａ２）のうち少なくとも１以上の繰り返し単位を有する高分子化合物であって、下記スルホニウム塩の繰り返し単位（ｂ１）、（ｂ２）のうち少なくとも１以上の繰り返し単位を有する高分子化合物をベース樹脂とするレジスト膜材料を用いることができる。
【化４】
2013003167.tif 000006
（式中、Ｒ７、Ｒ１１は水素原子又はメチル基、Ｒ８、Ｒ９、Ｒ１０、Ｒ１２、Ｒ１３、Ｒ１４は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表し、Ｒ８とＲ９、Ｒ９とＲ１０、Ｒ８とＲ１０がそれぞれ結合して環を形成していても良く、Ｒ１２とＲ１３、Ｒ１２とＲ１４、Ｒ１３とＲ１４がそれぞれ結合して環を形成していても良い。Ｙは単結合、メチレン基、エチレン基、フェニレン基、フッ素化されたフェニレン基、−Ｏ−Ｒ１５−、又は−Ｃ（＝Ｏ）−Ｚ−Ｒ１５−である。前記Ｚは酸素原子又はＮＨ、前記Ｒ１５は炭素数１〜６の直鎖状、分岐状若しくは環状のアルキレン基、アルケニレン基又はフェニレン基であり、カルボニル基、エステル基、エーテル基、ハロゲン原子又はヒドロキシ基を含んでいてもよい。）
【００５１】
以下、上記繰返し単位（ａ１）〜（ｂ２）及びその他含めることのできる繰返し単位（ｃ）及び（ｄ）について例示する。上記繰り返し単位（ａ１）を得るためのモノマーとしては下記に示すメタクリレートあるいはアクリレートモノマーである。
【化５】
2013003167.tif 000007
（Ｒ１、Ｒ２、Ｘ１は前述の通りである。）
【００５２】
前記繰り返し単位（ａ１）を得るためのモノマーは具体的には以下に示される。
【化６】
2013003167.tif 000008
【００５３】
前記繰り返し単位（ａ２）を得るためのモノマーは具体的には以下に示される。
【化７】
2013003167.tif 000009
【００５４】
【化８】
2013003167.tif 000010
【００５５】
【化９】
2013003167.tif 000011
【００５６】
上記繰返し単位（ａ１）、（ａ２）中、Ｒ２、Ｒ６で示される酸不安定基は種々選定されるが、特開２０１１−０３９３１５号中の（００３２）〜（００５８）記載のものを用いることができる。
【００５７】
上記酸発生剤を有する繰返し単位（ｂ１）を得るためのモノマーとしては、特開２０１１−０３９３１５号中の（００６０）に、上記酸発生剤を有する繰返し単位（ｂ２）を得るためのモノマーとしては同２０１１−０３９３１５号中の（００６３）記載のモノマーを使うことができる。
【００５８】
具体的には酸発生剤を有する繰返し単位（ｂ１）としては下記のものが挙げられる。
【化１０】
2013003167.tif 000012
【００５９】
具体的には酸発生剤を有する繰返し単位（ｂ２）としては下記のものが挙げられる。
【化１１】
2013003167.tif 000013
【００６０】
上記酸不安定基を有する繰り返し単位（ａ１）、（ａ２）、酸発生剤を有する繰り返し単位（ｂ１）、（ｂ２）に加えてラクトン環、カーボネート基、チオカーボネート基、カルボニル基、環状アセタール基、直鎖エーテル基、分岐エーテル基、環状エーテル基、シアノ基、ヒドロキシ基、カルボキシル基、−Ｏ−Ｃ（＝Ｏ）−Ｇ−、アジド基、スルホ基、スルホンアミド基から選ばれる密着性基を有する繰り返し単位（ｃ）を共重合することができる（Ｇは硫黄原子、ＮＨである。）。繰り返し単位（ｃ）は具体的には下記に例示される。なお、フェノール性水酸基は、モノマーの段階では酸不安定基やアシル基で保護しておき、重合後に酸やアルカリ水溶液で脱保護してヒドロキシ基にしても良い。
【化１２】
2013003167.tif 000014
【００６１】
【化１３】
2013003167.tif 000015
【００６２】
【化１４】
2013003167.tif 000016
【００６３】
【化１５】
2013003167.tif 000017
【００６４】
【化１６】
2013003167.tif 000018
【００６５】
【化１７】
2013003167.tif 000019
【００６６】
【化１８】
2013003167.tif 000020
【００６７】
【化１９】
2013003167.tif 000021
【００６８】
【化２０】
2013003167.tif 000022
【００６９】
【化２１】
2013003167.tif 000023
【００７０】
【化２２】
2013003167.tif 000024
【００７１】
【化２３】
2013003167.tif 000025
【００７２】
更に、エッチング耐性を向上するために、レジスト膜材料のベース樹脂となる高分子化合物はスチレン、ビニルクリセン、ビニルナフタセン、ビニルペンタセン、ビニルアセナフテン、インデン、アセナフチレン、クマリン、クロモン、無水マレイン酸、マレイミド、ビニルカルバゾール等の繰り返し単位（ｄ）を有することもできる。
【００７３】
本発明のパターン形成方法に用いられるレジスト膜材料のベース樹脂となる高分子化合物は、ゲルパーミエーションクロマトグラフィー（ＧＰＣ）によるポリスチレン換算重量平均分子量が１，０００〜５００，０００、特に２，０００〜３０，０００であることが好ましい。重量平均分子量が１，０００以上であればレジスト材料現像後の熱架橋における架橋効率がよく、５００，０００以下であればアルカリ溶解性が低下し、パターン形成後に裾引き現象が生じにくくなる。
【００７４】
更に、本発明のパターン形成方法に用いられるレジスト膜材料のベース樹脂となる高分子化合物においては、分子量分布（Ｍｗ／Ｍｎ）が広い場合は低分子量や高分子量のポリマーが存在するために露光後、パターン上に異物が見られたり、パターンの形状が悪化したりするおそれがある。それ故、パターンルールが微細化するに従ってこのような分子量、分子量分布の影響が大きくなり易いことから、微細なパターン寸法に好適に用いられるレジスト膜材料を得るには、使用する多成分共重合体の分子量分布は１．０〜２．０、特に１．０〜１．５と狭分散であることが好ましい。また、高分子化合物の共重合比率や分子量分布や分子量が異なる２つ以上のポリマーをブレンドすることも可能である。
【００７５】
これら高分子化合物を合成するには、１つの方法としては繰り返し単位（ａ１）、（ａ２）、（ｂ１）、（ｂ２）、（ｃ）、（ｄ）を得るための不飽和結合を有するモノマーを有機溶剤中、ラジカル開始剤を加えて加熱重合を行う方法があり、これにより高分子化合物を得ることができる。重合時に使用する有機溶剤としては、トルエン、ベンゼン、テトラヒドロフラン、ジエチルエーテル、ジオキサン等が例示できる。重合開始剤としては、２，２’−アゾビスイソブチロニトリル（ＡＩＢＮ）、２，２’−アゾビス（２，４−ジメチルバレロニトリル）、ジメチル２，２−アゾビス（２−メチルプロピオネート）、ベンゾイルパーオキシド、ラウロイルパーオキシド等が例示でき、好ましくは５０〜８０℃に加熱して重合できる。反応時間としては２〜１００時間、好ましくは５〜２０時間である。酸不安定基は、モノマーに導入されたものをそのまま用いてもよいし、重合後保護化あるいは部分保護化してもよい。
【００７６】
このようにして合成される高分子化合物の共重合比率としては、０≦ａ１＜１．０、０≦ａ２＜１．０、０．１＜ａ１＋ａ２＜１．０、０≦ｂ１＜１．０、０≦ｂ２＜１．０、０＜ｂ１＋ｂ２＜１．０、０＜ｃ＜１．０、０≦ｄ＜１．０、かつａ１＋ａ２＋ｂ１＋ｂ２＋ｃ＋ｄ＝１．０を満たすことが好ましく、０≦ａ１≦０．８、０≦ａ２≦０．８、０．１≦ａ１＋ａ２≦０．８、０≦ｂ１≦０．４、０≦ｂ２≦０．４、０．０１≦ｂ１＋ｂ２≦０．４、０．１≦ｃ≦０．８、０≦ｄ≦０．５、かつａ１＋ａ２＋ｂ１＋ｂ２＋ｃ＋ｄ＝１．０を満たすことがより好ましい。
【００７７】
その他、本発明のパターン形成方法に用いられるレジスト膜材料には、有機溶剤、高エネルギー線に感応して酸を発生する化合物（酸発生剤）、必要に応じて溶解制御剤、塩基性化合物、界面活性剤等のその他の成分を含有することができる。
【００７８】
本発明のパターン形成方法に用いられるレジスト膜材料は、特に化学増幅ポジ型レジスト膜材料として機能させるために繰返し単位（ｂ１）又は（ｂ２）を有する高分子化合物に結合した酸発生剤を用いることが好ましいが、ベースポリマーに結合した酸発生剤を含有していない場合は添加型の酸発生剤を含んでもよく、例えば活性光線又は放射線に感応して酸を発生する化合物（光酸発生剤）を含有してもよい。この場合、光酸発生剤の配合量はベース樹脂１００質量部に対し０．５〜３０質量部、特に１〜２０質量部とすることが好ましい。光酸発生剤の成分としては、高エネルギー線照射により酸を発生する化合物であればいずれでも構わない。好適な光酸発生剤としてはスルホニウム塩、ヨードニウム塩、スルホニルジアゾメタン、Ｎ−スルホニルオキシイミド、オキシム−Ｏ−スルホネート型酸発生剤等がある。これらは単独であるいは２種以上混合して用いることができる。
【００７９】
酸発生剤の具体例としては、特開２００８−１１１１０３号公報の段落（０１２２）〜（０１４２）に記載されている。上記酸発生剤を有する繰り返し単位（ｂ１）、（ｂ２）を有する高分子化合物の場合は、必ずしも酸発生剤は添加しなくてもよい。
【００８０】
レジスト膜材料に用いられる有機溶剤の具体例としては、特開２００８−１１１１０３号公報の段落（０１４４）〜（０１４５）に記載のシクロヘキサノン、シクロペンタノン、メチル−２−ｎ−アミルケトン、２−ヘプタノン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類及びその混合溶剤が挙げられる。
【００８１】
レジスト膜材料として用いられる塩基性化合物としては第一級、第二級、第三級の脂肪族アミン類、混成アミン類、芳香族アミン類、複素環アミン類、カルボキシ基を有する含窒素化合物、スルホニル基を有する含窒素化合物、水酸基を有する含窒素化合物、ヒドロキシフェニル基を有する含窒素化合物、アルコール性含窒素化合物、アミド誘導体、イミド誘導体等が挙げられる。
【００８２】
具体的には塩基性化合物としては、特開２００８−１１１１０３号公報の段落（０１４６）〜（０１６４）、界面活性剤は段落（０１６５）〜（０１６６）、溶解制御剤としては特開２００８−１２２９３２号公報の段落（０１５５）〜（０１７８）、アセチレンアルコール類は段落（０１７９）〜（０１８２）に記載されている材料を用いることができる。
【００８３】
〔露光（図１Ｄ）〕
本発明では、上記フォトレジスト膜３３を露光（図中矢印）する。露光は、波長３００ｎｍ以下の高エネルギー線、具体的にはＫｒＦ、ＡｒＦ、ＥＵＶ、ＥＢを用いることができ、特に電子ビーム、又は波長３〜１５ｎｍの範囲の軟Ｘ線を用いて行うことがより好ましい。このような光で露光することにより、高精度のパターンを形成することができる。また、前記フォトレジスト膜の露光は電子ビームを用いて行い、かつ前記被加工基板としてマスクブランクを用いることが好ましい。このような、光で厚いマスクブランクを露光したとしても、短時間でＰＥＢを行うことができ高精度のパターンを形成することができる。
【００８４】
〔ポストエクスポジュアーベーク（図１Ｅ）〕
本発明では、波長６００〜２０００ｎｍの光を照射（図中矢印）して加熱することでポストエクスポジュアーベーク（ＰＥＢ）を行う。この光照射は４００ｎｍ以下の波長を含まないことが好ましい。４００ｎｍ以下の波長を含んでいるとレジストが感光して現像後にレジスト膜が溶解する可能性がある。そのため４００ｎｍ以下の波長をカットするために、フィルターを用いたり、ガラス板をランプの出口に装着したりすることができる。
【００８５】
光照射はレーザーやランプによって行うことができ、広い面積を一括で照射できるランプを好ましく用いることができる。特に、ポストエクスポジュアーベークは、キセノンランプ、ハロゲンランプを用いて波長６００〜２０００ｎｍの光を照射して加熱することが好ましい。このような光源を用いることで、波長６００〜２０００ｎｍの範囲の光を効率よく発生させることができる。このＰＥＢで、フォトレジストのみならず下層膜にも６００〜２０００ｎｍの光が照射されることになる。
【００８６】
ランプの出力は１０Ｗ〜１００００Ｗの範囲が好ましく、１００００Ｗ以下の出力であれば適度な昇温速度で制御することができ、１０Ｗ以上の出力であれば光照射により十分に加熱ができる。照射時間は０．０１〜１００秒の範囲である。照射時間が短いほど酸拡散距離を短くできるが照射エネルギーの均一性が低下する。照射する方向は、レジスト膜の方向からでも基板面方向からでも良い。
【００８７】
ランプ照射時のフォトレジスト膜表面を放射温度計によって測定し、ランプ照射エネルギーや照射時間を調整することもできる。ランプは長時間使用すると照度が低下してきたり、放射開口面への付着物によって光強度が低下したりするので、光照射時のベーク温度が低下する。ベーク温度を均一に保つために、放射温度計によってフォトレジスト膜表面を常にモニターしてランプ照射エネルギーや照射時間を調整することが好ましい。
【００８８】
このように波長６００〜２０００ｎｍの範囲の光を吸収する下層膜を形成し、波長６００〜２０００ｎｍの光を照射することで、光を吸収する下層膜が発熱することによりフォトレジスト膜の加熱を短時間で行うことができ、ＰＥＢを行うことができる。これによってスループットの向上や、酸拡散距離を短くすることができることによる解像性の向上が達成できるパターン形成方法となる。さらに、フォトレジストとしては、赤外線吸収剤などの添加がされていない通常のレジストを用いることができるため解像性の劣化がない。また、本発明のパターン形成方法によれば、マスク基板のような厚い被加工基板上に形成されたフォトレジスト膜であっても短時間で加熱を行うことができる。
【００８９】
〔現像（図１Ｆ）〕
最後に、本発明では、現像によってパターンを形成する。例えば、０．１〜５質量％、好ましくは２〜３質量％テトラメチルアンモニウムヒドロキシド（ＴＭＡＨ）等のアルカリ水溶液、あるいは有機溶剤の現像液を用い、０．１〜３分間、好ましくは０．５〜２分間、浸漬（ｄｉｐ）法、パドル（ｐｕｄｄｌｅ）法、スプレー（ｓｐｒａｙ）法等の常法により現像することにより被加工基板上に目的のパターンが形成される。
【００９０】
〔エッチング転写（図１Ｇ〜Ｉ）〕
また、本発明は現像後、フォトレジスト膜３３のパターンをマスクにして中間層３２をエッチングし、中間層３２をマスクにして下層膜３１をエッチングし、下層膜３１をマスクにして被加工層２０をエッチングすることで、フォトレジストのパターンを被加工基板に転写する３層レジスト法とすることができる。
【実施例】
【００９１】
以下、実施例及び比較例を示して本発明を具体的に説明するが、本発明は下記実施例等に制限されるものではない。なお、重量平均分子量（Ｍｗ）、分散度（Ｍｗ／Ｍｎ）はゲルパーミエーションクロマトグラフ（ＧＰＣ）の測定によりポリスチレン換算重量平均分子量を求め、高分子化合物の組成は１Ｈ−ＮＭＲの測定によって求めた。
【００９２】
〔レジスト膜材料の組成〕
以下に示されるレジストポリマー（レジストポリマー１〜５）、クエンチャー、住友３Ｍ製界面活性剤；ＦＣ−４４３０、有機溶剤；ＰＧＭＥＡ（プロピレングリコールモノメチルエーテルアセテート）及びＣｙＨ（シクロヘキサノン）を表１の組成で混合し、０．２μｍのテフロン（登録商標）フィルターで濾過したレジスト膜材料１〜５及び比較レジスト膜材料１を調製した。ここで、比較レジスト膜材料１のみダイを含むものとした。
【００９３】
【化２４】
2013003167.tif 000026
【００９４】
【化２５】
2013003167.tif 000027
【００９５】
【表１】
2013003167.tif 000028
【００９６】
〔下層膜材料の組成〕
以下に示される下層膜ポリマー（下層膜ポリマー１〜３）、熱酸発生剤１、架橋剤１、ダイ化合物（シアニンダイ１、ジイモニウム塩ダイ１、フタロシアニンダイ１、アミニウム塩ダイ１）、住友３Ｍ製界面活性剤；ＦＣ−４４３０、有機溶剤；シクロペンタノン及びγブチロラクトンを表２の組成で混合し、０．２μｍのテフロン（登録商標）フィルターで濾過した下層膜材料１〜６及び比較下層膜材料１を調製した。ここで、比較下層膜材料１のみダイを含まず、波長６００〜２０００ｎｍの光を吸収しないものであった。また、下層膜材料１〜６はそれぞれダイを含み波長６００〜２０００ｎｍの光を吸収するものであった。
【００９７】
【化２６】
2013003167.tif 000029
【００９８】
【表２】
2013003167.tif 000030
【００９９】
〔パターン形成（実施例１〜７、比較例１〜３）〕
表２に示した各下層膜材料を、スパッタリングによって厚み３０ｎｍのＣｒ膜が形成された６０２５石英マスク基板に塗布し、２００℃で３００秒間ベークし、厚さ１５０ｎｍの下層膜を作製した。その上に信越化学社製珪素含有中間層材料ＳＨＢ−Ａ９４０Ｌ３５を塗布し、２００℃で３００秒間ベークして厚さ３５ｎｍの珪素含有中間層を形成した。
【０１００】
次に、表１に示したポジ型のレジスト膜材料を上記石英マスク基板上にスピンコートし、ホットプレート上で１１０℃、３００秒間プリベークして１００ｎｍのフォトレジスト膜を作製した。これに、（株）日立製作所製ＨＬ−８００Ｄを用いてＨＶ電圧５０ｋｅＶで真空チャンバー内で電子ビーム（ＥＢ）にて露光し、パターンを描画した。
【０１０１】
露光後、４００Ｗのキセノンランプを用いて波長６００〜２０００ｎｍの光を、フォトレジスト膜の上方から表３に記載する時間照射してポストエクスポージャベーク（ＰＥＢ）を行った。その後、２．３８質量％のＴＭＡＨ水溶液で３０秒間パドル現像を行い、ポジ型のパターンを得た。なお、比較例３では描画後光照射を行わずに、９０℃で３００秒間ベークを行った。
【０１０２】
得られたレジストパターンについて、１２０ｎｍのラインアンドスペースを１：１で解像する露光量における、最小の寸法を解像度とした。レジスト膜材料、下層膜材料、波長６００〜２０００ｎｍの光の照射時間、電子ビーム露光における感度、解像度の結果を表３に示す。
【０１０３】
【表３】
2013003167.tif 000031
【０１０４】
以上より、波長６００〜２０００ｎｍの光を吸収するレジスト膜材料と吸収しない下層膜材料を用いた比較例１及び比較例２では、波長６００〜２０００ｎｍの光を照射してＰＥＢをおこなっても解像度が悪いことが分かる。特に、比較例１に示されるように、波長６００〜２０００ｎｍの光の照射時間が短いと感度が悪く解像度が最も悪くなり、比較例２に示されるように、照射時間を長くすると感度は改善するが、照射時間延長に伴いスループットの低下や、酸拡散距離が長くなることに由来する解像性の悪化が生じることが示された。一方で、本発明のパターン形成方法であれば、波長６００〜２０００ｎｍの光の照射時間が短くとも、感度、解像度ともに良好となることが示された。
【０１０５】
以上説明したように、本発明のパターン形成方法であれば、波長６００〜２０００ｎｍの範囲の光を吸収する下層膜を形成し、波長６００〜２０００ｎｍの光を照射して加熱することで、マスク基板のような厚い被加工基板上に形成されたレジスト膜においても短時間でＰＥＢを行うことができ、これによってスループットの向上や、酸拡散距離を短くすることができることによる解像性の向上が達成できるパターン形成方法となることが示された。さらに、レジストとしては、通常のレジストを用いることができるため解像性の劣化がない。
【０１０６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【０１０７】
１０…被加工基板、
２０…被加工層、
３１…下層膜、
３２…中間層
３３…フォトレジスト膜。
【図１】
2013003167.tif 000034